СПОСОБЫ ГИДРОКРЕКИНГА С ПОЛУЧЕНИЕМ ГИДРОИЗОМЕРИЗОВАННОГО ПРОДУКТА ДЛЯ БАЗОВЫХ КОМПОНЕНТОВ СМАЗОЧНЫХ МАСЕЛ

1. Способ получения полупродукта базовых компонентов смазочных масел, содержащий:
a) гидрокрекинг тяжелого углеводородного сырья с получением потока, выходящего с установки гидрокрекинга, содержащего по меньшей мере 40 мас.% углеводородов, кипящих при температуре ниже 382°С (720°F), и
b) отделение от потока, выходящего с установки гидрокрекинга, не превращенного масла с температурой застывания не выше 18°С (65°F) в виде высокипящей фракции.
2. Способ по п.1, в котором полупродукт базовых компонентов смазочных масел содержит нерецикловую часть не превращенного масла, отделенного на стадии (b).
3. Способ по п.1 или 2, в котором полупродукт базовых компонентов смазочных масел характеризуются индексом вязкости, равным, по меньшей мере, 100.
4. Способ по п.2, в котором нерецикловую часть не превращенного масла подвергают гидроочистке, с получением полупродукта базовых компонентов смазочных масел, содержащего, по меньшей мере, 90 мас.% насыщенных углеводородов.
5. Способ по п.3, в котором нерецикловую часть не превращенного масла подвергают гидроочистке, с получением полупродукта базовых компонентов смазочных масел, содержащего, по меньшей мере, 90 мас.% насыщенных углеводородов.
6. Способ по п.1, в котором тяжелое углеводородное сырье содержит вакуумный газойль.
7. Способ по п.1, в котором тяжелое углеводородное сырье содержит рецикловую часть непревращенного масла, отделенного на стадии (b).
8. Способ по любому из пп.1, 2, 4-6, в котором гидрокрекинг осуществляют в присутствии катализатора гидрокрекинга, содержащего металл, выбранный из группы, состоящей из никеля, кобальта, вольфрама, молибдена и их смесей, нанесенный на цеолит, выбранный из группы, состоящей из цеолита Y, бета-цеолита и цеолита MFI.
9. Способ по п.3, в котором гидрокрекинг осуществляют в присутствии катализатора гидрокрекинга, содержащего металл, выбранный из группы, состоящей из никеля, кобальта, вольфрама, молибдена и их смесей, нанесенный на цеолит, выбранный из группы, состоящей из цеолита Y, бета-цеолита и цеолита MFI.
10. Способ по п.8, в котором цеолит представляет собой бета-цеолит.
11. Способ по п.9, в котором цеолит представляет собой бета-цеолит.
12. Способ получения полупродукта базовых компонентов смазочных масел, содержащий:
a) гидрокрекинг тяжелого углеводородного сырья, содержащего вакуумный газойль и рецикловую часть непревращенного масла, в зоне гидрокрекинга, содержащей катализатор гидрокрекинга с получением потока, выходящего с установки гидрокрекинга и содержащего, по меньшей мере, 55 мас.% углеводородов, кипящих при температуре ниже 382°С (720°F);
b) пропускание, по меньшей мере, части потока, выходящего с установки гидрокрекинга, в сепаратор испарения с получением (i) в виде жидкого кубового продукта непревращенного масла с температурой застывания не выше 18°С (65°F), и (ii) парообразного головного продукта;
c) возвращение рецикловой части непревращенного масла в зону гидрокрекинга; и
d) гидроочистку нерецикловой части непревращенного масла, с целью понижения содержания ненасыщенных углеводородов в нерецикловой части и получения полупродукта базовых компонентов смазочных масел;
в котором катализатор гидрокрекинга содержит металл, выбранный из группы, состоящей из никеля, кобальта, вольфрама, молибдена и их смесей, нанесенных на цеолит, выбранный из группы, состоящей из цеолита Y, бета-цеолита и цеолита MFI.
13. Способ по п.12, в котором непревращенное масло, полученное на стадии (b), не подвергают гидроизомеризации или депарафинизации.